FR 2615520 A1 19881125 FR 8707066 A 19870520 La présente invention concerne une composition bitumineuse pour enrobes coulds à froid et un procédé de réalisation de ces enrobés. La technique d'enrobés coulés à froid Les E.C.F. sont des revêtements très fins dont l'épaisseur est sensiblement égale au diamètre des plus gros granulats. La phase bitumineuse permet de lier les granulats au support et d'assurer létanchéité de l'ensemble. On a longtemps employé des granulats de petite taille qui ne permettaient d'obtenir que des revêtements peu rugueux. La technique a évolué et, ainsi, on a été amené à augmenter la taille des granulats, à modifier la nature de la phase bitunineuse, à ajouter des fibres'afin d'avec liorer les caractéristiques des E.C.F. Une décision ministérielle définit des normes concernant la rugosité des E.C.F. Celle-ci s'exprime par la "hauteur au sable", paramètre qui doit être d'autant plus élevé que la vitesse des véhicules est grande. Or, il est difficile d'obtenir des E.C.F. rugueux et-présentant un bon uni de surface car la réalisation de ces enrobés est liée au phénomène de ségrégation des granulats lors des opérations successives d'enrobage avec la phase bitumeuse, de déversement dans le traineau épandeur et d'épandage sur le support. Les revêtements obtenus présentent une surface tout à fait irrégulière, ce qui entraîne le rejet d'une partie des gros granulats lors de la remise sous circulation et une diminution de la rugosité escomptée. La présente invention vise principalement à remédier à ces inconvénients. Elle vise aussi à fournir un E.C.F. qui présente des facilités de mise en oeuvre par rapport aux E.C.F. existants. En effet, les enrobés coulés à froid sont des produits très peu homogènes qui sont difficiles à manier. Aussi, en travaillant avec un E.C.F. présentant une viscosité assez élevée, il sera plus facile de réaliser des répandages en grandes largeurs et sans bavure Un autre but est de fournir un E.C.F. présentant des caractéristiques améliorées par rapport aux E.C.F. de la technique antérieure, telles qu'une meilleure déformabilité qui procure une augmentation de la durée de service. La présente invention concerne donc une compo sition bitumineuse pour enrobés coulés à froid, caractérisée en ce qu'elle comporte - une émulsion bitumineuse surstabilisée, - des granulats à profil de répartition dis Continu, - des fibres synthétiques qui ont subi un trai tement de surface qui assure la répulsion desdites fibres entre elles, - des adjuvants. Dans l'ensemble de la description et des revendications, on entend par "émulsion bitumineuse surstabilisée' une émulsion dont le temps de rupture est suffisamment long pour permettre l'enrobage de tous les granulats y compris les plus fins. De façon particulièrement avantageuse, les fibres synthétiques présentent un poids compris entre 1 et 100 dtex. Ces fibres peuvent être choisies parmi les fibres acryliques, les fibres de cellulose, de polyamide, polypropylène, de polyester. La composition pourra comporter préférentiellement environ 0,05 à environ 0,50 % en poids de fibres sèches (calculé par rapport au poids de granulat sec). Un dosage compris entre environ 0,10 et environ 0,30 % est encore préféré. Selon une caractéristique particulière de l'invention, l' & mlsion bitumineuse est une émulsion cationique ou anionique. Il peut s'agir d'une émulsion à base de bitume pur ou modifié. Les granulats utilisés présentent, de préférence, une granulométrie discontinue comprise entre O et 14 mm avec un palier entre 2 et 6 mm ou un double palier (entre 2 et 4 mm et entre 6 et 10 mm), ou encore une granulométrie discontinue comprise entre O et 10 mm avec un palier entre 2 et 6 mm, ou encore une granulométrie discontinue comprise entre O et 6 mm avec un palier entre 2 et 4 mm. Selon une autre caractéristique, la composition bitumeuse comporte, à titre d'adjuvant, au moins un retardateur de rupture de l'émulsion bitumineuse. Ce retardateur peut être choisi dans le groupe constitué par - un ciment, - une solution, aqueuse d'un sel d'ammonium quaternaire, - une solution aqueuse d'une amine, diamine ou polyamine. La présente invention concerne aussi un procédé de réalisation d'enrobé coulé à froid, caractérisé en ce qu'il consiste à effectuer, à l'intérieur d'une centrale mobile les étapes suivantes a) malaxage des granulats, des adjuvants et de l'eau de prémouillage, b) dosage des fibres, puis malaxage avec le produit issu de l'étape a), c) dosage de l'émulsion bitumineuse puis malaxage avec le produit issu de l'étape b), puis à répandre l'enrobé sur la surface à recouvrir. Préférentiellement, les fibres sont dosées à sec. La présente invention concerne aussi un dispositif de dosage de fibres pour la mise en oeuvre du procédé de la présente invention. Ce dispositif comporte: - une trémie formée d'une partie inférieure de section droite sensiblement constante et d'une partie supé rieure évasée vers le haut, destinée à recevoir les fibres - ladite partie supérieure étant munie sur la surface interne de deux de ses faces opposées de deux volets articulés autour d'axes longitudinaux et horizontaux et qui s'étendent vers le centre de la trémie - ladite trémie étant équipée, en outre, de moyens d'en traînement constitués d'arbres cylindriques d'axe horizontal et de même direction que les axes des deux volets, lesdits arbres comportant sur leur périphérie un nombre pair supérieur ou égal à 4 d'ailettes lon gitudinales - les arbres étant placés respectivement en dessous des volets associés de telle sorte que, lorsque lesdits arbres sont mis en rotation, les ailettes viennent successivement et temporairement en prise sur le bord libre des volets, la distance entre les axes desdits arbres étant telle que leurs ailettes se chevauchent partiellement. La composition bitumineuse de la présente invention permet d'obtenir un E.C.F. de viscosité élevée, donc très maniable sans segre'gation. En effet, les fibres introduites modifient la consistance du milieu, ce qui réduit fortement le phénomène de ségrégation des granulats lors des opérations de malaxage de l'enrobé, de déversement dans le traîneau épandeur, d'épandage sur la chaussée. Les fibres permettent aussi d'obtenir un E.C.F. à texture remarquablement homogène dont la macrorugosité est très élevée, tout en utilisant une granulométrie discontinue. Les fibres contribuent à l'obtention d'un meilleur uni de surface car le rejet est fortement réduit du fait de la discontinuité de la granulométrie de l'enrobé, et en conséquence de la résistance apportée par le réseau fibreux. Enfin, les fibres procurent une amélioration de la déformabilité élastique de l'enrobé, ce qui a pour effet de prolonger sa durée de service. D'autres caractéristiques et avantages de la présente invention apparaîtront au cours de la description détaillée qui va suivre-, faite en référence à des dessins dans lesquels - les figures 1A et 1B représentent respectivement les hau teurs au sable d'un enrobé coulé à froid conforme à la présente et d'un enrobé coulé à froid à granulométrie continue et ne comportant pas de fibres - la figure 2 représente, en coupe transversale, un dispositif de dosage de fibres pour la mise en oeuvre du procédé de la présente invention. La composition bitumineuse pour enrobés coulis à froid conforme à l'invention comporte une émulsion de bitume Il peut s'agir de bitume pur, par exemple de grade 80/100 (ou 180/220, ou encore 60/70). On peut utiliser aussi du bitume modifié par des élastomères de synthèse (tels que l'éthylène vinyl acétate -EVA- ou le Styrène Butadiène séquencé - SBS-) ou naturels(par exemple, le latex). La modification peut être faite avant la mise en émulsion du bitume. Dans ce cas, on émulsionnera le bitume modifié en usine. On parle alors d'émulsion monophase. La modification peut aussi être faite au moment du malaxage de l'E.C.F. L'additif est dosé par une rampe distribuant une dispersion aqueuse d'additif, alors que le bitume pur en émulsion-est dosé par une autre rampe. L'émulsion de bitume modifié obtenue est dite biphase. Une formulation classique d'émulsion monophase cationique, susceptible d'être utilisée dans le cadre de la présente invention est la suivante Liant Bitume pur ou modifié par 3% d'EVA 600 à 690 kg Emulsifiant Sel d'ammonium quaternaire seul ou associé à d'autres 6 à 15 kg émulsifiants Acide HCl, jusqu'à obtention d'un pH compris entre 0 à 10 kg 2 et 6 Chlorure réduit la viscosité de de calcium l'émulsion 0 à 2 kg Eau eau traitée Complément à 1000 kg Le retardateur de rupture de l'émulsion peut être par exemple une solution aqueuse d'un sel ammonium quaternai:: ou d'une amine salifiée par un acide (HCl). le retardateur de rupture est dosé à raison de 0,1 à l%opar rapport au poids de granulats secs de l'enrobé coulé à froid. La quantité varie entre les 2 bornes délimitées plus haut en fonction - de la nature minéralogique des granulats, - de la température des granulats, du sol, de l'air, - de la durée de rupture souhaitée pour l'mulsion. La composition pour enrobés coulés à froid de la présente invention comporte des granulats à profil de répartition discontinu. Le tableau ci-dessous illustre des exemples de répartitions granulométriques susceptibles d'être utilisés dans le cadre de la présente invention. REPARTITION Pourcentage passant à x mm GRANULOMETRIQUE (mm) x=0,0 x=2 x=4 x=6 x=l0 x=12 x=l4 x=l6 0/6 8-12 5-50 35-50 90-100 100 100 100 100 0/10 8-12 5-50 35-50 40-55 90-100 100 100 100 0/14 8-12 35-50 35-50 40-55 55-80 - 90-100 100 Comme cela a été précisé plus haut, la composition de la présente invention comporte des fibres qui améliorent remarquablement la consistance de l'enrobé coulé, le rendent peu ségrégable, modifiant ainsi considérablement sa texture une fois mis en oeuvre. En effet, les fibres utilisées ont subi un traitement de surface qui assure, au sein de la composition bitumineuse la répulsion des fibres entre elles, mobilisant ainsi l'eau du milieu, et entrainant en conséquence, une augmentation très importante de la consistance de l'enrobé coulé, et donc une réduction très forte de la ségrégation des granulats. Elles présentent un poids compris entre environ 1 et environ 100 dtex(le tex est défini comme étant la masse.d'une fibre de 1000 m de long). Le diamètre moyen d'une fibre peut être calculé à l'aide de la formule suivante d = diamètre (en pm) T = titre (dtex) t = masse volumique (g/cm3) Des fibres de nature acrylique de même que des fibres de polypropylène ou de polyester sont particulièrement compatibles avec les émulsions cationiques le plus souvent utilises sous climat tempéré (Europe). Des fibres en cellulose, en polyamide, conviennent aussi dans le cadre de l'invention mais sont de préférence utilisées avec une émulsion anionique. Le dosage en fibres varie selon l'objectif recherché mais sera de préférence compris entre environ 0,10 et environ 0,30% en poids de fibres sèches par rapport aux granulats secs. Afin d'obtenir un simple changement de la consistance de l'E.C.F., par exemple pour en améliorer l'homogénéité, un dosage voisin de 0,15,' pourra se révéler suffisant (le même E.C.F. à granulométrie discontinue mais ne comportant pas de fibre a une structure tout à fait hétérogène). Dans le but d'améliorer les caractéristiques à long terme, un dosage compris entre 0,15 et 0,30% pourra se révéler efficace. En mettant en oeuvre 20 à 25kg/m d'E.C.F. 0/10 mm qui comprend 11% d'émulsion et 7% d'eau de prémouillage, il reste (22500/1,18) 19068 g/m2 de granulats secs. En utilisant 0,15% de fibres sèches, le poids total de fibres est 28,6 grammes. En supposant que les fibres pèsent 3 dtex et que leur longueur est de 6 mm, on a, par m2, 95 km de fibre, soit 15 000 000 de fibres individuelles. L'ordre de grandeur de ce chiffre est considérable et explique la modification spectaculaire de la consistance de 1'E.C.F. Les exemples ci-dessous illustrent des expérimentations menées sur des compositions bitumineuses conformes à l'invention. Exemple 1 - Essais rhéologiques 1.1 - Mesures de la consistance d'un liant à l'aide du viscosimètre de Krebs Le viscosimètre Krebs permet la mesure de la viscosité ou de la consistance par la détermination du poids qui est nécessaire pour imprimer à l'agitateur normalisé une vitesse de 100 tours en 30 secondes (environ) à température ambiante. Cet instrument est muni d'un agitateur normalisé à 2 ailettes, immergé dans le produit-à tester. Une charge variable est attachée à l'extrémité d'un câble fixé à un tambour d'enroulement. Sous le poids de la charge, le câble se déroule sur une petite poulie et le tambour communique à l'agitateur un mouvement de rotation. Un compteur indique le nombre de révolutions de l'agitateur. On ajuste le poids nécessaire pour obtenir la vitesse de 200 t/min. La consistance s'exprime en unités Krebs Cet instrument détermine aisément l'évolution de la viscosité d'un produit en phase aqueuse. Un tableau comparatif donne la mesure en fonc tion de la vitesse et du poids. Deux émulsions bitumineuses surstabilisées sont testées la première (El) est une émulsion de bitume pur alors que la seconde (E2) est une émulsion de bitume modifié comportant des élastomères (Ethylène Vinyl Acétate). Le tableau I ci-dessous donne les résultats de ces essais préliminaires, sans fibre, et avec addition de 0,15 % fibres acryliques 1,6 dtex/4mm. Tableau I Composition de l'émulsion Viscosité (K.U.) El + eau 28 E2 + eau 28,5 El + eau + Fibres 74 E2 + eau + Fibres 78 Ces résultats montrent le changement de consistance d'une émulsion bitumineuse comportant des fibres. 1.2 - Mesures de la viscosité d'un liant à l'aide du viscosimètre Contraves TV Le viscosimètre Contraves TV permet de mesurer la viscosité à une seule vitesse de cisaillement par système de mesure (ailettes de forme et de dimension adaptées au diamètre du godet rempli de la suspension à tèster). Principe de fonctionnement Le viscosimètre est constitué par un système de mesure du couple de rotation avec moteur d'entraînement incorporé. L'entrainement du système de mesure et la mesure du couple de rotation s'effectue par le même axe. Le couple de rotation, transmis sans friction, est indiqué de façon continue par une aiguille sur une échelle circulaire. Ce système de mesure est approprié pour tous genres de liquides et notamment pour des suspensions pulpeuses et fibreuses. L'effet agitateur des corps de mesure prévient ou ralentit une séparation ou sédimentation des solides au cours de la mesure. Tableau II Emulsion El Emulsion E2 ,' en poids El El El El + 2 E2 E2 E2 + de seule + + Eau eule + + Eau granulats Eau Fibres + Eau Fibres + secs Fibres Fibres Emulsion % 12 12 12 12 12 12 12 12 Eau X - 9 - 9 - 9 - 9 Fibres ,' - - 0,15 0,15 - - 0,15 0,15 Viscosité en cps 40 2 520 280 40 2 480 250 Ces résultats illustrent le net changement de consistance d'une émulsion de bitume comportant des fibres. 1.3. Essais de manlabilimètre L.C.L d mortier sur-un E.C.F. b granulométrie discontinue 0/10 mm On fait varier la teneur en eau de mouillage des granulats avant l'introduction de l'émulsion, additivée ou non de fibres Tableau III Maniabilité en secondes Teneur (temps d'écoulement sous vibration) en E.C.F. E.C.F. eau Emulsion El Emulsion E2 mouillage sans avec 0,15% sans avec 0,15% fibre fibre fibre fibre 5 9 12 9 13 6 3 7 4 8 7 2 4 3 5 8 1 3 1 3 Le changement de consistance de 1'E.C.F. est très nettement mis en évidence. Exemple 2 - Essais b long terme caractérisant l'enrobé coulé Essais de traction par flexion sur éprouvettes trapézoidales pour détermination du module Des éprouvettes trapézoldales (grande base 56 mm ; petite base : 25 mm ; hauteur : 250 mm ; épaisseur : 25 mm) sont préparées par moulage d'un enrobé coulé à froid 0/4 continu, mis en place de façon quela compacité finale de l'enrobé soit égale à 91%. Pendant l'essai de traction/flexion, ltéprouvette est maintenue par sa grande base. On opère à lO0C et à 25 Hz. On applique une déformabilité constante de 1,10 4 Mdef. Le module dynamique tangent est calculé. Les résultats sont consignés dans le tableau Iv. Tableau IV Emulsion El Emulsion E2 PARAMETRE sans 0,15% en sans 0,15X en fibre poids de fibre poids de fibres * fibres * RT/F 4,75 4,20 3,70 3,45 (DaN) 4,45 4,50 3,80 3,60 m = 4,60 m = 4,35 m = 3,75 m = 3,55 8355 7593 6663 6227 E (MPa) 8045 7898 6813 6332 n = 8200 m = 7745 m = 6738 m = 6279 Fibres acryliques 4 mm/1,6 dtex Ce tableau montre que l'on obtient une réduction de 6 % du module par l'apport de fibres, améliorant ainsi la déformabilité de 1'ECF quelle que soit l'émulsion utilisée pour 1 'enrobage. Exemple 3 - Rugosité géométrique - hauteur au sable La rugosité géométrique d'un E.C.F. est géné ralementappréciée par la hauteur au sable. Les tableaux ci-dessous se rapportent aux spécifications en vigueur (Décision ministérielle du 11/06/69) ainsi qu'à différents tests concernant des E.C.F. dont un E.C.F. conforme à la présente invention. SPECIFICATIONS Revêtement Hauteur au Vitesse Texture du (catégorie) sable (Km/h) revêtement (mm) B 0,2/0,4 80 fine C 0,4/0,8 80-120 moyenne D 0,8/1,2 120 grossière GRANULOMETRIE DES ECF HAUTEUR AU TYPE 0/D SABLE (mm) Discontinu avec fibre 0/10 1,10 Continu sans fibre Continu sans fibre 0/6 0,60 Les figures 1A et 1B montrent respectivement la hauteur au sable d'un E.C.F. discontinu 0/10 itrn avec fibres et d'un E.C.F. continu 0/10 mm sans fibre. On constate que valeur moyenne m 7 des hauteurs au sable est supérieure àm2 et que la plage de variation P1 est inférieure à P2. Cela se traduit par une très grande homogénéité de la rugosité obtenue avec un E.C.F. discontinu comportant des fibres. La présente invention concerne aussi un procédé de réalisation d'un enrobé coulé à froid dont la composition est conforme à celle-ci. A titre d'exemple, un procédé conforme à la présente invention consiste à malaxer, à l'intérieur d'une centrale mobile de type connu, les granulats, les adjuvants (ciment, retardateur de rupture) et de l'eau de prémouillage des granulats, par l'intermédiaire d'une rampe, par exemple. Les fibres sont alors dosées, à sec préférentiellement, et malaxées avec l'amalgame obtenu précédemment. L'émulsion est alors dosée, incorporée au mélange et malaxée. L'enrobé obtenu est alors répandu sur la surface à recouvrir, selon les techniques habituelles connues de l'homme du métier. Cette succession d'étapes permet d'obtenir une bonne répartition des fibres au sein de la masse avant même de recevoir l'émulsion bitumeuse. La figure 2 représente, en coupe transversale, un dispositif de dosage de fibres pour la mise en oeuvre du procédé de la présente invention. Ce dispositif a une forme générale de trémie 1. Cette trémie est constituée d'une partie inférieure 2 de section droite constante et d'une partie supérieure 3 évasée vers le haut, destinée à recevoir les fibres. A l'intérieur de cette trémie sont présents des volets 4 et 4' ainsi que des moyens d'entrainement 5 et 5'. Les volets 4 et 4' sont des éléments plans articulés respectivement sur la surface interne de deux faces opposées de la partie supérieure 3. Ces volets sont articulés autour d'axes longitudinaux et horizontaux 6 et 6' et convergent vers le bas en direction du centre de la trémie. Les moyens d'entraînement 5 et 5' sont des arbres cylindriques 7 et 7' d'axe horizontal et de même direction que les axes 6 et 6'. Ils sont entraînés en rotation par un moyen de type connu, tel qu'un moteur hydraulique. La rotation des arbres 7 et 7' s'effectue en sens opposés. Les arbres 7 et 7' comportent sur leur périphérie des ailettes longitudinales équidistantes 8. Dans exemple illustré, les arbres 7 et 7' comportent 6 ailettes. Ils pourraient toutefois en comporter un nombre différent à condition qu'il s'agisse d'un nombre pair supérieur ou égal à 4. Les arbres 7 et 7' sont placés respectivement au dessous des volets associés 4 et 4', au voisinage de l'extrémité libre 9 desdits volets. Plus précisément, la position des arbres 7 et 7' est telle que, lorsque ceux-ci sont mis en rotation, les ailettes 8 viennent successivement et temporairement en prise sur le bord libre 9 des volets. La distance entre les axes des deux arbres 7 et 7' est telle que, lors de la rotation desdits arbres, les ailettes se chevauchent partiellement. Le fonctionnement du dispositif peut alors être le suivant Des fibres sont chargées dans la trémie 1 par la partie supérieure 3 et les moyens d'entraînement 5 et 5' sont mis en rotation. Les volets 4 et 4' se déplacent progressivement entre les positions 4A et 4B au fur et à mesure de la rotation des arbres 7 et 7'. Lorsque le battant 4 arrive en position 4A, il n'est plus soutenu par l'ailette associée et retombe brusquement sur l'ailette adjacente. Ce mouvement brusque provoque une secousse des fibres et un meilleur écoulement de celles-ci vers le bas de la trémie. Le déplacement des volets 4 et 4' est limité vers le bas, par le nombre d'ailettes et par la vitesse de rotation des arbres. Dans une variante de réalisation du dispositif, on peut équiper la trémie de butées qui viendront limiter le déplacement des volets à un endroit désiré. Le débit de fibres s'écoulant au-delà des arbres 7 et 7' pourra être adapté en fonction de la vitesse de rotation de ceux-ci. REVENDICATIONS 1. Composition bitumineuse pour enrobés coulés à froid, caractérisée en ce qu'elle comporte - une émulsion bitumineuse surstabilisée, - des granulats à profil de répartition dis continu, - des fibres synthétiques qui ont subi un trai tement de surface qui assure la répulsion desdites fibres entre elles, - des adjuvants. 2. composition bitumineuse selon la revendication 1, caractérisée en ce que le poids desdites fibres est compris entre environ 1 et environioedtex. 3. Composition bitumineuse selon l'une des revendications 1 et 2, caractérisée en ce que lesdites fibres sont choisies parmi les fibres acryliques, les fibres de cellulose, de polyamide, de propylène, de polyester. 4. Composition bitumineuse selon l'une des revendications 1 à 3, caractérisée en ce qu'elle comporte environ 0,05 à environ 0,5% en poids de fibres sèches par rapport au poids de granulats secs. 5. Composition bitumineuse selon la revendication 4, caractérisée en ce qu'elle comporte environ 0,10 à environ 0,30% en poids de fibres sèches par rapport au poids de granulats secs. 6. Composition bitumineuse selon l'une des revendications 1 à 5, caractérisée en ce que ladite émulsion est une émulsion cationique.ou anionique. 7. Composition bitumineuse selon l'une des revendications 7 d 6, caractérisée en ce que les granulats présentent une répartition granulométrique comprise entre O et 14 mm avec une discontinuité simple entre 6 et 10 mm ou avec une double discontinuité entre 2 et 4 mm et entre 6 et 10 mm. 8. Composition bitumineuse selon l'une des revendications 1 à 6, caractérisée en ce que les granulats présentent une répartition granulométrique comprise entre 0 et 10 mm avec une discontinuité entre 2 et 6 mm. 9. Composition bitumineuse selon l'une des revendications 1 à 6, caractérisée en ce que les granulats présentent une répartition granulométrique comprise entre O et 6 mm avec une discontinuité- entre 2 et 4 mm. 10. Composition bitumineuse selon l'une des revendications 1 à3, caractérisée en ce qu'elle comporte, à titre d'adjuvant, au moins un retardateur de rupture de l'émulsion bitumineuse. 11. Composition bitumineuse selon la revendi cation 10, caractérisée en ce que ledit retardateur est choisi dans le groupe constitué par - un ciment, - une solution aqueuse d'un sel d'ammonium quaternaire, - une solution aqueuse d'une amine, diamine ou polyamine. -12. Procédé de réalisation d'un enrobé coulé à froid conforme à la composition-selon l'une des revendications 1 à 11, caractérisé en ce qu'il consiste à effectuer, au sein d'une centrale mobile, les étapes suivantes a) malaxage des granulats, des adjuvants et de l'eau de prémouillage, b) dosage des fibres, puis malaxage avec le produit issu de l'étape a), c) dosage de l'émulsion bitumineuse, puis malaxage avec le produit issu de l'étape b), puis à répandre l'enrobé sur la surface à recouvrir. 13. Procédé selon la revendication 12, caractérisd en ce que, à l'étape b) , lesdites fibres sont dosées à sec. 14. Dispositif de dosage de fibres pour la mise en oeuvre du procédé conforme à l'une des revendications 12 et 13. caractérisé en ce qu'il comporte - une trémie (1) formée d'une partie inférieure (2) de section droite sensiblement constante et d'une partie supérieure (3) évasée vers le haut, destinée à recevoir les fibres - ladite partie supérieure étant munie sur la surface interne de deux de ses faces opposées. de deux volets (4 et 4') articulés autour d'axes longitudinaux et horizontaux (6,6') et qui s'étendent vers le centre de la trémie (1) - ladite trémie tant équipée, en outre, de moyens d'en traînement (5,5') constitués d'arbres cylindriques (7, 7') d'axe horizontal et de même direction que les axes (6,6'), lesdits arbres comportant sur leur périphérie, un nombre pair supérieur ou égal à 4, d'ailettes lon gitudinales (8) - les arbres (7,7') étant placés respectivement en des sous des volets associés (4,4') de telle sorte que, lorsque lesdits arbres sont mis en rotation, les ai lettes t8) viennent successivement et temporairement en prise sur le bord libre (9) des volets (4,4'), la distance entre les axes desdits arbres (7,7') étant telle que leurs ailettes se chevauchent partiellement.